(57)【要約】      （修正有）【課題】芳香族ジアミンを原料モノマーとするポリアミド、ポリ尿素、ポリウレタン等のポリマーをマトリクスポリマーとする有機無機複合体を、簡便に得る方法を提供する。【解決手段】ジカルボン酸ハライド、ジクロロホーメート化合物、ホスゲン系化合物からなる群から選ばれる少なくとも1種のモノマー（ａ）及びジアミン（ｂ）を含有する有機溶剤溶液（１）と、金属酸化物、金属水酸化物及び金属炭酸化物からなる群から選ばれる少なくとも１つのアルカリ金属を含む２つ以上の金属元素を有する金属化合物（ｃ−１）、珪酸アルカリ（ｃ−２）、又は粘土鉱物（ｃ−３）を含有する水溶液（２）とを、少なくとも一部が相溶した状態に保ち又は分離した状態で共存させることでモノマー（ａ）とジアミン（ｂ）とを反応させると同時に無機成分を析出させる有機無機複合体の製造方法。【選択図】なし【特許請求の範囲】
【請求項１】
ジカルボン酸ハライド、ジクロロホーメート化合物、ホスゲン系化合物からなる群から選ばれる少なくとも1種のモノマー（ａ）及びジアミン（ｂ）を含有する有機溶剤溶液（１）と、
金属酸化物、金属水酸化物及び金属炭酸化物からなる群から選ばれる少なくとも１つのアルカリ金属を含む２つ以上の金属元素を有する金属化合物（ｃ−１）、珪酸アルカリ（ｃ−２）、又は粘土鉱物（ｃ−３）を含有する水溶液（２）とを、
少なくとも一部が相溶した状態に保ち又は分離した状態で共存させることでモノマー（ａ）とジアミン（ｂ）とを反応させると同時に無機成分を析出させることを特徴とする有機無機複合体の製造方法。
【請求項２】
ジカルボン酸ハライド、ジクロロホーメート化合物、ホスゲン系化合物からなる群から選ばれる少なくとも1種のモノマー（ａ）及びジアミン（ｂ）を含有する、−３０〜１５℃に冷却した有機溶剤溶液（１）と、
金属酸化物、金属水酸化物及び金属炭酸化物からなる群から選ばれる少なくとも１つのアルカリ金属を含む２つ以上の金属元素を有する金属化合物（ｃ−１）、珪酸アルカリ（ｃ−２）、又は粘土鉱物（ｃ−３）を含有する−３０〜１５℃に冷却した水溶液（２）とを、
少なくとも一部が相溶した状態に保ち又は分離した状態で且つ−３０〜１５℃に冷却しながら共存させることでモノマー（ａ）とジアミン（ｂ）とを反応させると同時に無機成分を析出させる請求項１に記載の有機無機複合体の製造方法。
【請求項３】
前記ジアミン（ｂ）の水に対する２０℃での溶解度が５質量％以下である、請求項１又は２に記載の有機無機複合体の製造方法。
【請求項４】
前記ジアミン（ｂ）が芳香族ジアミンである請求項１〜３のいずれかに記載の有機無機複合体の製造方法。
【発明の詳細な説明】
【技術分野】
【０００１】
本発明は、ポリアミド、ポリ尿素、又はポリウレタンをマトリクスポリマーとする有機無機複合体の製造方法に関する。
【背景技術】
【０００２】
有機ポリマーがもつ加工性、柔軟性等の特性と、無機材料が持つ耐熱性、耐摩耗性等、表面硬度等の特性を付与することを目的として、無機微粒子を有機ポリマー内に分散、複合化することにより有機無機複合体を作り出す検討が広く行われている。
例えば、無機材料固有の特性を生かすような有機無機複合体の設計は、極力小さい粒径の無機微粒子を高い充填率で複合化することで、より高い複合化効果を期待することができる。粒径が小さいほど無機微粒子の重量当たりの表面積が大きくなり、有機ポリマーと無機材料との界面領域が広くなるためである。更に、無機微粒子の充填率が高くなると、無機材料の特性を強く出せることとなる。
【０００３】
ポリアミド、ポリ尿素、ポリウレタン等のポリマーをマトリクスポリマーとしナノサイズの無機微粒子を高い充填率で含む有機無機複合体を合成することができる例が開示されている。例えば特許文献１には、アルカリ金属成分を持つ粘土を分散させた水にジアミンを溶解させ、有機溶媒に溶解させたジカルボン酸ハライドを反応させることで、粘土とポリアミドの有機無機複合体の製造方法が記載されている。また、特許文献２には水にジアミンと珪酸アルカリを溶解させた水溶液を、有機溶媒に溶解させたジカルボン酸ハライドを反応させる方法によるシリカとポリアミドの有機無機複合体の製造方法が記載されている。また特許文献３には、水にジアミンとアルカリ金属含有の複合酸化物類を溶解させた水溶液を、有機溶媒に溶解させたジカルボン酸ハライドやジクロロホーメート化合物、ホスゲン系化合物と反応させる方法による金属酸化物とポリアミド、ポリ尿素、ポリウレタン等有機無機複合体の製造方法が記載されている。
これらの方法は皆、ジアミンの水溶液と、ジカルボン酸ハライド等の有機溶液とを界面重縮合法により反応させる方法であり、従って原料であるジアミンは完全に水に溶解させる必要がある。
【０００４】
例えば特許文献３の段落００２２には、ジアミンの例としてフェニレンジアミン、ジアミノナフタレン等の芳香族ジアミンが記載されている。しかしながら芳香族ジアミンは、水に対する溶解度が著しく低い化合物が多いため、前記方法ではポリマー重合に必要なモノマーを十分に合成系内に供給できない上、水中のモノマー濃度が低くなるため反応が思うように進行せず、得られる有機無機複合体の有機成分の分子量が非常に低いという問題があった。複数の芳香環部位を持つジアミンを原料とするポリアミドは高い耐熱性を有しエンジニアリングプラスチックとして需要の高いポリマーであるが、該ポリマーをマトリクスとする有機無機複合体は、前記方法では所望するものを得ることができない。
【０００５】
一方、ポリアミドを融点以上で無機粒子をエクストリューダ等で溶融混練する手法も知られている。しかしながらナノサイズの無機粒子を溶融混練する方法は、混練中に２次凝集を生じる上、上記のような高耐熱ポリアミドの場合には融点が３５０℃以上と高い構造が多く混練温度が非常に高くなることから、溶融混練が困難、且つ仮に溶融混練が可能であったとしても製造に多量のエネルギーを必要とする問題があった。
【特許文献１】特開平９−２０８２９１号公報
【特許文献２】特開平１０−１７６１０６号公報
【特許文献３】特開２００５−０３６２１１号公報
【発明の開示】
【発明が解決しようとする課題】
【０００６】
本発明が解決しようとする課題は、芳香族ジアミンを原料モノマーとするポリアミド、ポリ尿素、ポリウレタン等のポリマーをマトリクスポリマーとする有機無機複合体を、簡便に得る方法を提供することにある。
【課題を解決するための手段】
【０００７】
本発明者は、ジカルボン酸ハライド等とジアミンとを、各々が未反応または殆ど反応が進まない状態で有機溶媒中に共存させて有機溶剤溶液とし（即ち、水には難溶だが有機溶剤には可溶である芳香族ジアミンを、ジカルボン酸ハライドと共に有機溶媒に溶解させる）、一方で、無機化合物のアルカリ金属塩を含有する水溶液を調整し、前記有機溶剤溶液と前記水溶液とを混合し前記水溶液中の無機化合物のアルカリ金属塩を脱酸剤として作用させることで、水が共存する状況下でもポリマーの合成を進行させることができ、前記課題を解決できることを見出した。
ジカルボン酸ハライド等とジアミンとが有機溶媒中で安定に共存できる状態とするためには、具体的には冷却することが望ましく、いわゆる全芳香族ポリアミドの低温重合温度である−３０℃〜常温付近で維持するのが望ましい。またジカルボン酸ハライド等のモノマーとジアミン各々が常温付近で反応しないように反応部位の立体障害を作用させるように組み合わせても、有機溶媒中で安定に共存させることが可能である。
有機溶剤溶液中で安定な芳香族ジアミンとジカルボン酸ハライドは、水溶液と混合されることで該水溶液中のアルカリ成分により脱ハロゲン化水素反応が生じ、ポリマー合成が促進させる。同時に、アルカリ金属がハロゲン化アルカリとして合成系中の水に溶解除去されるので、無機成分がポリマー成分に複合化した状態で析出する。
【０００８】
即ち本発明は、ジカルボン酸ハライド、ジクロロホーメート化合物、ホスゲン系化合物からなる群から選ばれる少なくとも1種のモノマー（ａ）及びジアミン（ｂ）を含有する有機溶剤溶液（１）と、金属酸化物、金属水酸化物及び金属炭酸化物からなる群から選ばれる少なくとも１つのアルカリ金属を含む２つ以上の金属元素を有する金属化合物（ｃ−１）、珪酸アルカリ（ｃ−２）、又は粘土鉱物（ｃ−３）を含有する水溶液（２）とを、少なくとも一部が相溶した状態に保ち又は分離した状態で共存させることでモノマー（ａ）とジアミン（ｂ）とを反応させると同時に無機成分を析出させる有機無機複合体の製造方法を提供する。
【発明の効果】
【０００９】
本発明により、芳香族ジアミンを原料とするポリアミド、ポリ尿素、ポリウレタン等のポリマーをマトリクスポリマーとする有機無機複合体を、簡便に得ることができる。
更に該反応は、汎用の攪拌装置を用いて短時間の１ステップで行うことが可能である。また、無機化合物のアルカリ金属塩としては、アルミン酸アルカリや珪酸アルカリ、含アルカリ金属粘土を使用することができるため、原料費も非常に安価で済む。
【発明を実施するための最良の形態】
【００１０】
（有機溶剤溶液（１））
本発明で使用する有機溶剤溶液（１）は、ジカルボン酸ハライド、ジクロロホーメート化合物、ホスゲン系化合物からなる群から選ばれる少なくとも1種のモノマー（ａ）とジアミンと有機溶剤とを含有する。
【００１１】
（モノマー（ａ）  ジカルボン酸ハライド）
前記ジカルボン酸ハライドとしては、コハク酸、アジピン酸、アゼライン酸、セバシン酸などの脂肪族ジカルボン酸の酸ハロゲン化物、イソフタル酸、テレフタル酸などの芳香族ジカルボン酸の酸ハロゲン化物、あるいはこれら芳香環の水素をハロゲン原子、ニトロ基、アルキル基などで置換した芳香族ジカルボン酸の酸ハロゲン化物や複数の芳香環からなるジカルボン酸の酸ハロゲン化物などが例として挙げられ、これらは単独で、または２種以上を組み合わせて使用することができる。なかでも芳香族ジカルボン酸のハロゲン化物は、ジアミンとの反応性が脂肪族ジカルボン酸のハロゲン化物よりも低く、ジアミンと共に有機溶媒に溶解させた状態で長時間保持しやすいので特に好ましく用いられる。
【００１２】
（モノマー（ａ）  ジクロロホーメート化合物）
前記ジクロロホーメート化合物としては、１，２−エタンジオ−ル、１，３−プロパンジオ−ル、１，４−ブタンジオ−ル、１，６−ヘキサンジオ−ル、１，８−オクタンジオ−ル等の脂肪族ジオ−ル類、１個または２個以上の芳香環に水酸基を２個持つレゾルシン（１，３−ジヒドロキシベンゼン）、ヒドロキノン（１，４−ジヒドロキシベンゼン）、１，６−ジヒドロキシナフタレン、２，２’−ビフェノ−ル、ビスフェノ−ルＳ、ビスフェノ−ルＡ、テトラメチルビフェノ−ル等の２価フェノ−ル類の水酸基を全てホスゲン化処理によりクロロホーメート化したものを挙げることができる。これらは単独で、または２種以上を組み合わせて使用することができる。中でも、芳香環を有する化合物が、ジアミンとの反応性が脂肪族の化合物よりも低く、ジアミンと共に有機溶媒に溶解させた状態で長時間保持しやすいので特に好ましく用いられる。
【００１３】
（モノマー（ａ）  ホスゲン系化合物）
前記ホスゲン系化合物としてはホスゲン、ジホスゲン及びトリホスゲンを挙げることができる。これらは単独で、または２種以上を組み合わせて使用することができる。また、前記ジカルボン酸ハライドや前記ジクロロホーメート化合物とを組み合わせて用いても良い。
【００１４】
前記モノマー（ａ）としてジカルボン酸ハロゲン化物を用いた場合は、得られる有機無機複合体のマトリクスポリマーはポリアミドとなる。またジクロロホーメート化合物を用いた場合は、得られる有機無機複合体のマトリクスポリマーはポリウレタンとなる。またホスゲン系化合物を用いた場合は、得られる有機無機複合体のマトリクスポリマーはポリ尿素となる。
【００１５】
（ジアミン（ｂ））
本発明で使用するジアミン（ｂ）は、後述の有機溶剤に一定以上溶解させることができれば特に限定はないが、芳香族ジアミンが本発明の効果を最も発揮できることから好ましい。具体的にはメタフェニレンジアミン、パラフェニレンジアミン、メタキシリレンジアミン、パラキシリレンジアミン、クロロフェニレンジアミン、２，５−ジメチル−１，４−フェニレンジアミン等の一つの芳香環を有するジアミン、トルイレンジアミン、４，４´−ジアミノジフェニルメタン、４，４´−ジアミノジフェニルエ−テル、４，４´−ジアミノジフェニルスルフォン、４，４´−チオジアニリン、４，４´−ジアミノベンズアニリド、１，５−ナフチレンジアミン、１，６−ナフチレンジアミン等の芳香環を複数有するジアミン等があげられる。これらの芳香族ジアミンをモノマーとするポリマーは耐熱性が高い等基本特性に優れるものが多く、且つ、水に対する溶解性が低いために前記特許文献に示した方法では所望のポリマーが得られることが困難であるが、本願の方法であれば容易にポリマー化することができる。特に、本発明においては、水に対する２０℃での溶解度が５質量％以下であるジアミン（ｂ）でも効率よく反応させることができ好ましい。
【００１６】
また、前記例示したジアミンに限らず、有機溶媒中で前記モノマー（ａ）と安定に共存できるジアミンであれば使用することが可能である。例えば、含側鎖脂肪族ジアミン、脂環族ジアミンが挙げられる。含側鎖脂肪族ジアミンとしては１，２−ジアミノプロパン、２−メチル−１，５−ジアミノペンタン、トリメチルヘキサメチレンジアミン等が例示できる。また、脂環族ジアミンとしては１，３−シクロヘキサンジアミン、１，４−シクロヘキサンジアミン、イソホロンジアミン、４，４´−ジアミノジシクロヘキサンメタン等が例示できる。一方、直鎖脂肪族ジアミンのように反応性の高いジアミンは、有機溶媒中で前記モノマー（ａ）と安定に共存させることができない場合がある。
【００１７】
本発明で、特に好ましく使用できるジアミン（ｂ）の指標として、ジアミンの第一及び第二の解離段の酸解離定数（ｐＫａ）を用いることができる。ジアミンのｐＫａが高いと溶液中での塩基性が高いため、ジアミン自身が酸除去剤として作用し、前記前記有機溶剤溶液（１）単独でポリマーの合成反応が進行してしまう恐れがある。そのため、ジアミン（ｂ）のｐＫａは第一、第二の両方の解離段とも７以下、特に好ましくは５以下である。ほぼ全ての全芳香族ジアミンの解離定数はこの範囲内に存在する。
【００１８】
（有機溶剤）
本発明では、ポリアミド、ポリウレタン、ポリ尿素等のマトリクスポリマーが合成反応に伴い析出することで、同時に析出する無機成分をナノ粒径で保持することにより無機微粒子化を達成している。従って、本発明で使用する有機溶剤は、前記モノマー（ａ）と前記ジアミン（ｂ）とを反応させずに溶解させることができると同時に、合成されたポリマーに対する溶解度は低いものが好ましい。一方、ポリアミドやポリウレタンやポリ尿素は構造により有機溶剤に対する溶解性は大きく異なることから、得られるポリマーの溶解性までを加味して適宜選択することが好ましい。
本発明で用いられる有機溶剤の具体的な例としては、トルエン、キシレン等の芳香族炭化水素類、ｎ−ヘキサン等の脂肪族炭化水素類、テトラヒドロフラン、ジメチルエ−テル、ジエチルエ−テル、ジブチルエ−テル、アニソ−ル等のエ−テル類、アセトン、２−ブタノン、シクロヘキサノン等のケトン類、酢酸エチル、酢酸プロピル、酢酸ブチル等の酢酸アルキル、クロロホルム、塩化メチレン等のハロゲン化炭化水素類、ｎ−メチルピロリドン、Ｎ−Ｎ−ジメチルアセトアミド、ジメチルホルムアミド等の含窒素系有機溶媒、炭酸プロピレン、ジメチルスルホキシド等を例示することができる。これらは、モノマー（ａ）とジアミン（ｂ）とを良好に溶解させるために複数を組み合わせて用いても良い。
【００１９】
有機溶剤溶液（１）中の前記モノマー（ａ）と前記ジアミン（ｂ）のモノマー濃度としては、重合反応が十分に進行すれば特に制限されないが、各々のモノマー同士を良好に接触させる観点から、各々０．０１〜３モル／Ｌの濃度範囲、特に０．０５〜１モル／Ｌが好ましい。
【００２０】
前記有機溶剤溶液（１）は、前記モノマー（ａ）やジアミン（ｂ）を配合するときには、冷却することが、両モノマーを安定に存在させることができ好ましい。冷却温度は常温以下が好ましく、−３０〜１５℃程度が好ましい。
【００２１】
（水溶液（２））
本発明における有機無機複合体の無機成分の原料は、無機化合物のアルカリ金属塩である。具体的には、金属酸化物、金属水酸化物及び金属炭酸化物からなる群から選ばれる少なくとも１つのアルカリ金属を含む２つ以上の金属元素を有する金属化合物（ｃ−１）（以下金属化合物（ｃ−１）と略す）、珪酸アルカリ（ｃ−２）又は粘土鉱物（ｃ−３）が、入手が容易であり安価であり好ましい。金属化合物（ｃ−１）を原料とした場合はアルカリ金属以外の金属元素を有する金属化合物が析出し、珪酸アルカリ（ｃ−２）を原料とした場合はシリカ（酸化ケイ素）が、粘土鉱物（ｃ−３）を原料とした場合には少なくとも一部の層がへき開した粘土鉱物が析出する。（以下、「金属化合物（ｃ−１）、珪酸アルカリ（ｃ−２）又は粘土鉱物（ｃ−３）」を略して、「化合物（ｃ）」とする場合がある）
【００２２】
（金属化合物（ｃ−１））
本発明で使用する金属化合物（ｃ−１）は、具体的には下記一般式（１）で表される。
【００２３】
【化１】
2009209280.tif 000002
【００２４】
前記一般式（１）において、Ａはアルカリ金属元素を表し、Ｍはアルカリ金属以外の金属元素を表し、Ｂは酸素原子、カルボキシ基、またはヒドロキシ基を表す。x、y、及びzは各々独立してＡ、ＭとＢの結合を可能とする数である。（複合酸化物系の無機材料には不定比化合物（例えばＮａ1.6Ａｌ0.9Ｏ2.8  のような類が多いために、ｘｙｚともに整数とも小数とも定義できない。そのため、安定して存在しえる数を指す。）
前記一般式（１）で表される化合物は、水に完全または一部溶解し塩基性を示すものが好ましい。且つ、析出する金属化合物が、水に殆どまたは全く溶解しない化合物であることが好ましい。
【００２５】
前記一般式（１）におけるＢが酸素原子である化合物としては、例えば、亜鉛酸ナトリウム、アルミン酸ナトリウム、亜クロム酸ナトリウム、モリブデン酸ナトリウム、スズ酸ナトリウム、タンタル酸ナトリウム、亜テルル酸ナトリウム、チタン酸ナトリウム、バナジン酸ナトリウム、タングステン酸ナトリウム、ジルコン酸ナトリウム等のナトリウム複合酸化物や、亜鉛酸カリウム、アルミン酸カリウム、亜クロム酸カリウム、モリブデン酸カリウム、スズ酸カリウム、マンガン酸カリウム、タンタル酸カリウム、亜テルル酸カリウム、鉄酸カリウム、バナジン酸カリウム、タングステン酸カリウム、金酸カリウム、銀酸カリウム、ジルコン酸カリウム等のカリウム複合酸化物、アルミン酸リチウム、モリブデン酸リチウム、スズ酸リチウム、マンガン酸リチウム、タンタル酸リチウム、チタン酸リチウム、バナジン酸リチウム、タングステン酸リチウム、ジルコン酸リチウム等のリチウム複合酸化物のほかルビジウム複合酸化物が挙げられる。
【００２６】
前記一般式（１）におけるＢがカルボキシ基及びヒドロキシ基の両方を含む金属化合物（ｃ−１）としては、例えば、炭酸亜鉛カリウム、炭酸ニッケルカリウム、炭酸ジルコニウムカリウム、炭酸コバルトカリウム、炭酸スズカリウム等が挙げられる。
前記金属化合物（ｃ−１）は、水に溶解させて用いるために水和物であっても良い。また、各々を単独でまたは２種以上を組み合わせて使用することもできる。
【００２７】
前記金属化合物（ｃ−１）の中でも、特に、アルミン酸アルカリ、スズ酸アルカリ、亜鉛酸アルカリ、炭酸ジルコニウムアルカリが特に好ましく用いられる。これらの金属化合物は、水溶性が高く溶解させた際の塩基性が強いため、前記マトリクスとなるポリマーの縮重合反応を進行させやすい。中でもアルミン酸アルカリは特に水溶性が高い上安価であるため最も好ましく用いられる。
【００２８】
（珪酸アルカリ（ｃ−２））
本発明で使用する珪酸アルカリ（ｃ−２）は、例えば、珪酸ナトリウム（水ガラス）１号、２号、３号、４号が例となるＭ２Ｏ・ｎＳｉＯ２の組成式で、Ｍがアルカリ金属、ｎの平均値が１．８〜４のものが挙げられる。また、ｎの平均値が１．８以下でありＭがナトリウムであるオルト珪酸ナトリウムやメタ珪酸ナトリウム、前記の珪酸ナトリウムのナトリウムが他のアルカリ金属に変更された、珪酸リチウム、珪酸カリウム、珪酸ルビジウム等も用いることができる。
【００２９】
（粘土鉱物）
本発明で使用する粘土鉱物（ｃ−３）は、水溶液（２）に溶解させて使用することから水に溶解性、膨潤性、分散性である必要がある。さらに、アルカリ金属イオン層間に持つ粘土鉱物であることが好ましく、中でも、該アルカリ金属がナトリウムである粘土鉱物は水に対する溶解性、膨潤性が高い上、安価であるため最も好ましく用いられる。これらの粘土鉱物は水中で膨潤または微分散し、その際にアルカリ性を示す。この粘土層間のアルカリ金属はポリマーの合成を促進する。粘土層間のアルカリ金属としてはＮａである粘土鉱物（Ｎａ型粘土鉱物）が最も水に対する膨潤性が高いため好ましい。
【００３０】
粘土構造として特に好ましいのはスメクタイト群が挙げられ、その中でもさらに具体的にはモンモリロナイト、バイデライト、ノントロナイト、サポナイト、ヘクトライト、ソーコナイト、スチブンサイト等を例示することができる。
【００３１】
（水溶液（２）の溶媒）
前記化合物（ｃ）は、水に溶解させ水溶液（２）として使用する。また、前記有機溶剤溶液との反応を相溶した状態で行う場合には、アセトンやテトラヒドロフラン等の極性有機溶剤を水溶液（２）の３０質量％程度を上限にして混合し、溶解度を調節してもよい。極性有機溶媒の添加は水溶液（２）の凝固防止にも効果がある。また、水溶液（２）には有機ポリマーの合成を促進するために、水酸化アルカリ、炭酸アルカリ等の塩基性物質を溶解させてもよい。また、有機溶剤溶液（１）との混合性を高めるために界面活性剤等の添加剤を含有していても良い。
【００３２】
複数の無機成分（なお、本発明において「無機成分」とは、本発明の有機無機複合体の製造方法によって析出したアルカリ金属を含まない無機化合物を指す。また前記化合物（ｃ）を原料として得た無機成分は「無機成分（ｃ）」とする。）を有機無機複合体に含有させたい場合には、前記金属化合物（ｃ−１）、前記珪酸アルカリ（ｃ−２）、又は前記粘土鉱物（ｃ−３）を併用しても良い。ただし該組み合わせによっては、水溶液（２）中で無機成分（ｃ）がゲル化したり析出したりする場合があり無機成分（ｃ）を微粒子状態で複合化できなくなる場合があるので特にその組み合わせには注意を要する。
【００３３】
（無機化合物その他の成分  金属化合物（ｃ−４））
前記水溶液（２）に、塩基性水溶液に溶解し且つ中性溶液では析出する金属化合物（ｃ−４）を添加することにより、有機無機複合体の無機成分を多様化して更なる機能を付与できる方法がある。この方法は、前記ポリマーの合成反応に伴い、水溶液のｐＨが塩基性から中性に変化することを利用する。即ち、ポリマー生成反応初期では水溶液が塩基性であるために、析出する無機成分は前記無機成分（ｃ）のみであり金属化合物（ｃ−４）は溶解状態のままであるが、有機無機複合化反応が進み水溶液が中性に近づくと、金属化合物（ｃ−４）は析出する。このように金属化合物（ｃ−４）は前記化合物（ｃ）とは異なり、そのままの組成で複合化される。従って得られる有機無機複合体は、ポリマーマトリックス中に無機成分（ｃ）が均一に分散し、その最外表面の無機主成分上に金属化合物（ｃ−４）が担持的に存在する構造を有する。
【００３４】
本発明で使用する金属化合物（ｃ−４）の塩基性溶液への溶解量は、ｐＨ１３の常温下の塩基性溶液に１００ｍｇ／Ｌ以上が目安となる。
この量よりも溶解量が小さいと、金属化合物が持つ機能を十分に発揮させうる量を該複合体上に微粒子状に担持することができない。
また、本発明に用いる金属化合物（ｃ−４）の中性溶液への溶解量は、ｐＨ６〜８の常温下の中性水溶液に３０ｍｇ／Ｌ以下が目安となる。この量よりも溶解量が大きい場合には、該複合体の合成後のろ過や水洗の工程で金属化合物が流出し、担持効率が低くなり、目的とする担持量が得られにくくなる場合がある。
【００３５】
本発明で使用する金属化合物（ｃ−４）の金属種は、上記の溶解特性を示す化合物を有するものであればいずれの金属も用いることができる。リチウム、マグネシウム、カルシウム等のアルカリ金属やアルカリ土類金属、チタン、マンガン、鉄、コバルト、ニッケル、銅、銀、金、モリブデン、タングステン、パラジウム、ルテニウムなどの遷移金属、アルミニウム、亜鉛、インジウム、スズ、鉛、アンチモン等の典型金属を例示することができる。中でも、周期表第３〜第１２族の遷移金属元素又は周期表第１３〜１６族の典型金属元素の物が好ましく使用される。また、金属元素が２種以上含まれる複合化合物を用いることもできる。また、化合物種としては上記溶解特性を満たすものであれば酸化物、ハロゲン化物、水酸化物や、各種金属のシュウ酸塩、炭酸塩、リン酸塩、過塩素酸塩等を制限なく用いることができる。そのため、本発明では極めて多種多様の金属酸化物を容易に担持することができる。
【００３６】
本発明で使用する金属化合物（ｃ−４）として、好適に用いられる金属化合物を例示すると、リン酸リチウム、水酸化マグネシウム等のアルカリ金属やアルカリ土類金属化合物、酸化タングステン(VI)、酸化バナジウム（V）、酸化コバルト(II) 、水酸化コバルト(II) 、シュウ酸コバルト（II）、酸化ニオブ（II）、水酸化鉄（II）、酸化ニオブ（V）、酸化モリブデン（VI）、水酸化マンガン（II）、酸化金(III)、水酸化金(III)、ヨウ素酸銀（I）、炭酸銀（I）、酸化銀（I）、硫化銀（I）、酸化銅（I）、水酸化銅（II）、塩基性炭酸銅（II）、酸化銅（II）、リン酸銅（II）、シュウ酸銅（II）、酸化レニウム（VI）、水酸化パラジウム（II）、水酸化ルテニウム（IV）等の遷移金属化合物、酸化スズ（II）、水酸化スズ（II）、水酸化アルミニウム、リン酸アルミニウム、水酸化インジウム(III)、シュウ酸ニッケル（II）、酸化亜鉛(II)、水酸化亜鉛(II)、シュウ酸亜鉛（II）、酸化アンチモン(III)、酸化ガリウム(III)、酸化鉛(II) 、酸化鉛(IV)、リン酸鉛（II）、 水酸化鉛(II)等の典型金属化合物が挙げられる。これら金属化合物は水に溶解させて用いるため、水和物であっても良い。これらは単独で、または２種以上を組み合わせて使用することができる。
【００３７】
（水溶液の温度）
前記水溶液（２）は常温で安定であるが、前記有機溶剤溶液（１）と共存させたときに、予期せぬポリマー重合を防ぐために、水溶液が凝固しない範囲内で予め冷却しておくことが望ましい。冷却温度は常温以下が好ましく具体的には−３０℃〜１５℃の範囲が望ましく、さらに好ましくは−１５℃〜１５℃の範囲である。
【００３８】
（製造方法）
本発明の有機無機複合体の製造方法は、前述のモノマー（ａ）及びジアミン（ｂ）を含有する有機溶剤溶液（１）と、前述の化合物（ｃ）を含有する水溶液（２）とを、少なくとも一部が相溶した状態に保ち又は分離した状態で共存させることでモノマー（ａ）とジアミン（ｂ）とを反応させると同時に無機成分を析出させることが特徴である。
【００３９】
前記有機溶剤溶液（１）と前記水溶液（２）とは、常温以下即ち冷却下で共存させることで、モノマー（ａ）とジアミン（ｂ）とのポリマー生成速度をやや遅くすることができ、無機成分の析出速度により近づくので、より均一な有機無機複合体が得られる。冷却温度は常温以下であれば特に限定はないが、あまり低すぎるとポリマーの生成速度が遅すぎてしまい有機無機複合体自体が生成しにくくなる恐れや、溶媒の水が凍結し合成系内の流動性が損なわれる恐れがあることから、具体的には−３０℃〜１５℃の範囲が現実的であり、０℃付近で行うのが、温度制御が容易でありかつ反応速度のバランスがとれ好ましい。
【００４０】
（マトリクスとなるポリマーの合成反応）
前記モノマー（ａ）と前記ジアミン（ｂ）とは、未反応状態あるいは殆ど反応が進まない状態で、有機溶媒中で安定に共存させている（好ましくは冷却下にあることで更に安定に共存する）。一方、前記金属化合物（ｃ−１）又は前記珪酸アルカリ（ｃ−２）の水溶液も安定である。これらの安定な溶液を、少なくとも一部が相溶した状態に保ち又は分離した状態で共存させると、水溶液（２）に含まれる金属化合物（ｃ−１）や前記珪酸アルカリ（ｃ−２）や粘土鉱物（ｃ−３）等のアルカリ金属化合物により供給される塩基成分（例えば水酸化ナトリウム）が、有機溶剤溶液中に存在しているモノマー（ａ）とジアミン（ｂ）との重縮合反応により副生するハロゲン化水素を除去する脱酸剤として作用する。このようにハロゲン化水素が除去されることで重縮合反応がさらに促進され、ポリマー化反応が連続的に生じポリアミド、ポリウレタンやポリ尿素が生じる。
【００４１】
ポリマーの重縮合により発生したハロゲン化水素は、無機原料中のアルカリ金属化合物と反応し、ＮａＣｌ等のハロゲン化アルカリが発生する。こうして、ハロゲン化水素が合成系内に蓄積することなく、重合反応は次々と進行し有機成分はポリマー化することができる。一方、発生したハロゲン化アルカリは合成系中の水や洗浄工程での水に溶解することで、合成系外に排出される。
【００４２】
（無機成分の析出反応）
一方、アルカリ金属が抜けた前記金属化合物（ｃ−１）や前記珪酸アルカリ（ｃ−２）は水や有機溶剤に対する溶解性が著しく低下するので、無機成分として析出する。例えば珪酸ナトリウムを使用した場合では、前記脱酸反応時に、−Ｓｉ−ＯＮａがシラノール基（−Ｓｉ−ＯＨ）となる。生成したシラノール基が複数会合して脱水重縮合反応を生じて（−Ｓｉ−Ｏ−Ｓｉ−）の結合が生成する。このゾルゲル反応によりシリカが固体化して析出する。金属化合物（ｃ−１）としてスズ酸ナトリウムを使用した場合は、酸化スズが、アルミン酸ナトリウムを使用した場合は酸化アルミニウムが生成する。
【００４３】
（粘土鉱物の層剥離）
一方、粘土鉱物（ｃ−３）を水溶液（２）中の無機原料として用いた場合では以下の析出反応が生じる。アルカリ金属が層間より除去された粘土鉱物は、負電荷を持つ粘土層間同士の反発により合成系中で微分散する。このままでは不安定な存在であると推定されるが、粘土層周辺ポリアミド等のポリマーが合成され、固体として析出すると同時にポリマー中極性基により強い相互作用を受けることで層間が剥離した状態で有機ポリマー中に固定化されると考えられる。
【００４４】
前記ポリマーの合成反応と無機化合物の析出反応は、それぞれの反応がもう一方の反応を促進する作用を持つ。従って、どちらか一方の反応のみが一方的に生じることはなくほぼ同時に進行するものと考えられる。ポリマーが合成しながら同時に無機化合物を析出させるので、該ポリマー中に微細な無機化合物を均一に分散させた複合体を、簡易な合成操作で得ることができる。
【００４５】
（有機溶剤溶液（１）と水溶液（２）の共存方法）
前記有機溶剤溶液（１）と前記水溶液（２）とを、少なくとも一部が相溶した状態に保ち又は分離した状態で共存させるには、有機溶剤溶液（１）と水溶液（２）とが接触する環境があれば特に限定はなく、通常は、攪拌翼を有する１つの反応釜に前記有機溶剤溶液（１）と前記水溶液（２）とを同時に仕込めばよい。反応温度は常温以下が好ましく具体的には−３０℃〜１５℃の範囲が望ましい。また、加圧や減圧は特に必要としない。有機無機複合体の合成反応は、用いるモノマー種や反応装置、スケールにもよるが、通常３０分以下の短時間で完結する。
【００４６】
（製造装置）
本発明で用いる製造装置としては、有機溶剤溶液（１）と前記水溶液（２）とを良好に接触反応させることができる製造装置であればとくに限定されず連続式、バッチ式のいずれの方式でも可能である。連続式の具体的な装置としては大平洋機工株式会社製「ファインフロ−ミルＦＭ−１５型」、同社製「スパイラルピンミキサＳＰＭ−１５型」、あるいは、インダク・マシネンバウ・ゲーエムベー（INDAG  Machinenbauｇmb）社製「ダイナミックミキサＤＬＭ／Ｓ２１５型」などが挙げられる。また、バッチ式の場合は有機溶液と水溶液の接触を良好に行わせる必要があるので、アンカ−翼やマックスブレンド翼やファウドラ−翼等の攪拌力が強い攪拌装置を用いるのが好ましい。
【００４７】
（有機無機複合体の無機成分）
本発明の製造方法により得られる有機無機複合体の無機成分は、使用する金属化合物（ｃ−１）、珪酸アルカリ（ｃ−２）あるいは粘土鉱物（ｃ−３）により得られる形状、性質が異なるので、目的に応じて適宜選択すればよい。例えば、金属化合物（ｃ−１）を用いた場合には、無機成分は、酸化アルミニウム（アルミナ）、酸化スズ、酸化亜鉛、酸化ジルコニウムの金属酸化物類が得られ、該金属酸化物の原料であるアルミン酸アルカリ、スズ酸アルカリ、亜鉛酸アルカリ、炭酸ジルコニウムアルカリは安価である。また珪酸アルカリ（ｃ−２）を使用した場合には無機成分としてシリカが得られ、無機粒径の小さい有機無機複合体が得られる。また粘土鉱物（ｃ−３）を使用した場合には、無機成分の形状が高アスペクト比であり、得られる有機無機複合体に様々な機能を付与することができる。また本発明の製造方法は、得られる無機成分の粒径が小さいことも特徴の１つであり、平均粒径が５００ｎｍ以下の有機無機複合体を得ることができる。
【００４８】
（有機無機複合体全量１００質量％に対する無機主成分の含有率）
本発明で得られる有機無機複合体の、金属化合物（ｃ−１）、珪酸アルカリ（ｃ−２）あるいは粘土鉱物（ｃ−３）に由来する無機主成分は、無機材料が持つ耐熱性、耐摩耗性等、表面硬度、放熱特性等の特性を付与する。更に金属化合物（ｃ−４）を併用する場合には、該金属化合物（ｃ−４）を担持する役割も有する。
従って、該無機主成分の有機無機複合体全量１００質量％に対する含有率は一定以上であることが好ましく、好ましくは１０〜８０質量％であり、更に好ましくは２０〜７０質量％であり、最も好ましくは３０〜６０質量％である。該含有率が多くなりすぎると、シ−ト化や積層板等への加工性、あるいは他の樹脂への混練性が損なわれる場合がある。
【００４９】
一方、前記金属化合物（ｃ−１）や珪酸アルカリ（ｃ−２）あるいは粘土鉱物（ｃ−３）と、前記金属化合物（ｃ−４）を併用する場合、前記金属化合物（ｃ−４）は合成の反応機構より、得られる有機無機複合体の最外表面の無機主成分上に担持的に存在する。従って前記金属化合物（ｃ−４）量は前記無機主成分よりも少ない量が現実的である。具体的には、有機無機複合体全量１００質量％に対して最大量１５質量％程度担持されているのが好ましい。金属化合物（ｃ−４）はナノサイズで担持されている結果がでているため担持効果が高く、用途によっては０．０１質量％以上担持すれば機能する。特に好ましい範囲は０．１質量％〜１０質量％である。
金属化合物（ｃ−４）の担持量は前記水溶液（２）への溶解量が支配する。例えば担持量を増やしたい場合には、使用する金属化合物（ｃ−４）として水への溶解度の高い金属を選択し、多量に水溶液（２）中に溶解させて有機無機複合体の合成を行えばよい。
【実施例】
【００５０】
以下に具体例をもって本発明を説明するが、本発明はこれらに限定されるものではない。
【００５１】
実施例１〜８に、無機成分１成分系を含有する有機無機複合体の製造法を示す。
（実施例１）
（ポリアミド／酸化アルミニウム複合体の合成法−１）
Ｎ−Ｎ−ジメチルアセトアミド１９ｇを有機溶剤として、本有機溶剤にモノマー（ａ）のジカルボン酸ハライドとしてテレフタル酸クロライド２．８４ｇを５０ｃｍ３の三口フラスコにいれ窒素気流下室温で攪拌し溶解したのち、フラスコ外周を氷水により０℃に冷却した。次に、０℃に予め冷却したＮ−Ｎ−ジメチルアセトアミド１９ｇにジアミン（ｂ）として４，４−チオジアニリン３．１３３ｇを溶解した有機溶剤を前記の三口フラスコに添加して０℃を保持したまま攪拌を続け有機溶媒溶液（１−１）を得た。有機溶媒溶液（１−１）はジカルボン酸ハライドとジアミンとを同時に溶解させているが析出物等のポリマー化を示す現象は見られなかった。次に、イオン交換水３５ｇに金属化合物（ｃ−１）として浅田化学工業（株）製粉末アルミン酸ナトリウムＰ−１００の２．５０４ｇを入れ常温下で１０分間攪拌することにより得た透明淡黄色の水溶液を、０℃に冷却したことで均一な水溶液（２−１）を得た。三口フラスコ中の有機溶媒溶液（１−１）を攪拌翼用いて１５０ｒｐｍで攪拌しつつ、水溶液（２−１）を１０秒間かけて滴下した。水溶液（２−１）の滴下に伴い淡黄色析出物が徐々に析出した。水溶液の滴下が終了した時点で攪拌回転数を２００ｒｐｍに上げ、０℃を保持した状態で３０分間攪拌を継続することで淡黄色の粉末状複合体を含有するスラリ−を得た。
【００５２】
（複合体の洗浄処理）
このスラリ−を９５ｍｍφのヌッチェ上に目開き４μｍの濾紙を設置し０．０１５ＭＰａで減圧濾過することにより淡黄色のペースト状の含液有機無機複合体を得た。この粉体をメタノ−ル２００ｇ中に分散させ常温下で３０分間攪拌することによりメタノ−ル洗浄を行いその分散液を、上記と同様な方法で濾過することで含メタノ−ル有機無機複合体を得た。これを引き続き蒸留水２５０ｇ中に分散させ常温下で３０分間攪拌することにより水洗浄を行いその分散液を、上記と同様な方法で濾過することで含水有機無機複合体を得た。これを１５０℃で５時間熱風乾燥することにより、淡黄色の有機無機複合体を得た。
【００５３】
（実施例２）
（ポリアミド／酸化アルミニウム複合体の合成法−２）
Ｎ−メチルピロリドン１９ｇを有機溶媒として本有機溶剤にモノマー（ａ）としてテレフタル酸クロライド２．８４ｇを５０ｃｍ３の三口フラスコにいれ窒素気流下室温で攪拌し溶解したのち、フラスコ外周を氷水により０℃に冷却した。次に、０℃に予め冷却してＮ−メチルピロリドン１９ｇにジアミン（ｂ）としてパラフェニレンジアミン１．５１４ｇを溶解した有機溶剤を前記三口フラスコに添加して攪拌を続け有機溶媒溶液（１−２）を得た。有機溶媒溶液（１−２）はジカルボン酸ハライドとジアミンとを同時に溶解させているが析出物等の発生は見られなかった。次に、実施例１と同様な水溶液（２−２）を用い、同様な合成操作、洗浄処理、乾燥処理を行うことで淡茶色の有機無機複合体を得た。
【００５４】
（実施例３）
（ポリアミド／酸化ジルコニウム複合体の合成法）
水溶液（２−３）としてイオン交換水３０ｇに金属化合物（ｃ−１）として日本軽金属（株）製炭酸ジルコニウムカリウム水溶液”ジルメル１０００”９．１８９ｇを入れ常温下で１０分間攪拌することにより得た無色透明の水溶液を０℃に冷却した水溶液を用いた以外は実施例１と同様な合成操作、洗浄処理、乾燥処理を行うことで淡黄色の有機無機複合体を得た。
【００５５】
（実施例４）
（ポリアミド／シリカ複合体の合成法）
水溶液（２−４）としてイオン交換水３０ｇに珪酸アルカリ（ｃ−２）として水ガラス（珪酸ナトリウム）３号９．７３７ｇを入れ常温下で１０分間攪拌することにより得た無色透明の水溶液を０℃に冷却した水溶液を用いた以外は実施例１と同様な合成操作、洗浄処理、乾燥処理を行うことで淡黄色の有機無機複合体を得た。
【００５６】
（実施例５）
（ポリアミド／粘土鉱物複合体の合成法）
水溶液（２−５）としてイオン交換水４０ｇに粘土鉱物（ｃ−３）として合成ヘクトライト（化学式Ｎａ0.33（Ｍｇ2.67Ｌｉ0.33）Ｓｉ4 Ｏ10（ＯＨ)2  ：コ−プケミカル株式会社製“ル−センタイト  ＳＷＮ”）１．１６３ｇと脱酸剤として水酸化ナトリウム１．１５４ｇを入れ常温下で１０分間攪拌することにより得た半透明でやや粘調の水溶液を０℃に冷却した水溶液を用いた以外は実施例１と同様な合成操作、洗浄処理、乾燥処理を行うことで淡黄色の有機無機複合体を得た。
【００５７】
（実施例６）
（１５℃でのポリアミド／酸化アルミニウム複合体の合成法）
Ｎ−Ｎ−ジメチルアセトアミド１９ｇを有機溶剤として、モノマー（ａ）としてテレフタル酸クロライド２．８４ｇを５０ｃｍ３の三口フラスコにいれ窒素気流下室温で攪拌し溶解したのち冷却水をフラスコ外周に循環させることで１５℃に冷却した。次に、予め１５℃に冷却したＮ−Ｎ−ジメチルアセトアミド１９ｇにジアミン（ｂ）として４，４−チオジアニリン３．１３３ｇを溶解した有機溶剤を三口フラスコに添加して攪拌を続け１５℃に冷却された均一な溶液を得た。次に、実施例１で作製したのと同様なアルミン酸ナトリウムの水溶液（２−６）を室温下で調製したのち１５℃に冷却した。三口フラスコ中の有機溶媒溶液（１−６）を１５℃に保持し攪拌翼を用いて１５０ｒｐｍで攪拌しつつ、水溶液（２−６）を１０秒間で滴下した。水溶液（２−６）の滴下に伴い淡黄色析出物が徐々に析出した。水溶液の滴下が終了した時点で攪拌回転数を２００ｒｐｍこの状態で３０分間攪拌を継続することで淡黄色の粉末状複合体を含有するスラリ−を得た。この合成操作以降は実施例１と同様な洗浄処理、乾燥処理を行うことで白色の有機無機複合体を得た。
【００５８】
（実施例７）
（ポリ尿素／酸化アルミニウムの合成法）
トルエン１９ｇを有機溶剤として、本有機溶剤にモノマー（ａ）としてホスゲン系化合物であるトリホスゲン１．４３５ｇを５０ｃｍ３の三口フラスコにいれ窒素気流下室温で攪拌し溶解したのち、フラスコ外周を氷水により０℃に冷却した。次に、トルエン１９ｇに４，４−ジアミノジフェニルメタン３．１０４ｇを室温下で溶解したのち０℃に冷却した有機溶剤を三口フラスコに添加して攪拌を続け有機溶媒溶液（１−７）を得た。有機溶媒溶液（１−７）はホスゲン系化合物とジアミンとを同時に溶解させているが析出物等の発生は見られなかった。次に、イオン交換水３５ｇに金属化合物（ｃ−１）として浅田化学工業（株）製粉末アルミン酸ナトリウムＰ−１００の２．５０４ｇを入れ常温下で１０分間攪拌することにより得た透明淡黄色の水溶液を０℃に冷却したことで均一な水溶液（２−７）を得た。三口フラスコ中の有機溶媒溶液（１−７）を攪拌翼用いて１５０ｒｐｍで攪拌しつつ、水溶液（２−７）を１０秒間で滴下した。水溶液（２−７）の滴下に伴い淡黄色析出物が徐々に析出した。水溶液の滴下が終了した時点で攪拌回転数を２００ｒｐｍとしこの状態で３０分間攪拌を継続することで淡黄色の粉末状複合体を含有するスラリ−を得た。この後、実施例１と同様な洗浄処理、乾燥処理を行うことで淡黄色の有機無機複合体を得た。    
【００５９】
（実施例８）
（ポリウレタン／シリカの合成法）
アセトン１８ｇを有機溶剤として、本有機溶剤にモノマー（ａ）としてクロロホーメート化合物である、２，２−ビス（４−クロロホーメロキシルフェニル）プロパン４．９４３ｇを５０ｃｍ３の三口フラスコにいれ窒素気流下室温で攪拌し溶解したのち、フラスコ外周を氷水により０℃に冷却した。次に、パラフェニレンジアミン１．５１４ｇをアセトン１８ｇに溶解した有機溶剤を三口フラスコに添加して攪拌を続け有機溶媒溶液（１−８）を得た。有機溶媒溶液（１−８）はクロロホーメート化合物とジアミンとを同時に溶解させているが析出物等の発生は見られなかった。次に、イオン交換水３０ｇに珪酸ナトリウム（ｃ−２）として水ガラス１号５．１３８ｇを入れ常温下で１０分間攪拌することにより得た無色透明の水溶液を０℃に冷却したことで均一な水溶液（２−８）を得た。三口フラスコ中の有機溶媒溶液（１−８）を攪拌翼を用いて１５０ｒｐｍで攪拌しつつ、水溶液（２−１）を１０秒間で滴下した。水溶液（２−８）の滴下に伴い淡黄色析出物が徐々に析出した。水溶液の滴下が終了した時点で攪拌回転数を２００ｒｐｍこの状態で３０分間攪拌を継続することで淡黄色の粉末状複合体を含有するスラリ−を得た。この後、実施例１と同様な洗浄処理、乾燥処理を行うことで淡黄色の有機無機複合体を得た。  
【００６０】
実施例９〜１０に、無機成分２成分を含有する有機無機複合体の製造法を示す。
（実施例９）
（ポリアミド／酸化アルミニウム／水酸化亜鉛複合体の合成法：実施例１への無機第２成分の担持）
実施例１で用いたのと同一の組成の有機溶剤溶液（１−９）を調整した。次に、イオン交換水３５ｇに金属化合物（ｃ−１）として浅田化学工業（株）製粉末アルミン酸ナトリウムＰ−１００の２．５０４ｇを入れ常温下で１０分間攪拌することにより得た透明淡黄色の水溶液に、金属化合物（ｃ−４）として水酸化亜鉛０．１２６ｇを入れ室温で２０分間攪拌することで均一透明な水溶液を得た後０℃に冷却しこれを水溶液（２−９）とした。これらを用いた以外は実施例１と同様な合成操作により有機無機複合体スラリ−を得た。本実施例と次の実施例１０に関しては得られた複合体スラリ−を濾別した際に発生した濾過液を回収し１５０℃、５時間熱風乾燥を行い、残留した粉末を後述の蛍光Ｘ線測定に供した。これ以外は実施例１と同様な、洗浄処理、乾燥処理を行うことで淡黄色の有機無機複合体を得た。
【００６１】
（実施例１０）
（ポリアミド／シリカ／酸化タングステン複合体の合成法：実施例４への無機第２成分の担持）
実施例１で用いたのと同一の組成の有機溶剤溶液（１−１０）を調整した。次にイオン交換水３０ｇに珪酸アルカリ（ｃ−２）として水ガラス（珪酸ナトリウム）３号を９．７３７ｇを入れ常温下で１０分間攪拌することにより得た無色透明の水溶液を６０℃に加温し金属化合物（ｃ−４）として酸化タングステン０．１２６ｇを入れ室温で２０分間攪拌することで均一透明な水溶液を得た。これを０℃にまで冷却し、水溶液（２−１０）とした。これらを用いた以外は実施例９と同様な合成操作、濾液回収、洗浄処理、乾燥処理を行うことで淡黄色の有機無機複合体を得た。
【００６２】
（比較例１：溶融混練法による有機無機複合体の作製、実施例２の比較に相当）
樹脂溶融混練装置である、ラボプラストミルＣタイプ、ＫＦ−１５ミキサ−（（株）東洋精機製作所社製）を用いて以下の条件で溶融混練法により全芳香族ポリアミド粉末と酸化アルミニウム（アルミナ）微粒子とを混練する試験を行った。本比較例は実施例２の比較試験に相当する組成である。
加熱温度３５０℃（ミキサ−使用可能最高温度）に加熱した混練室にミキサ−回転数５ｒｐｍで混練刃を回転させつつ、混合試験物：ケブラ−（芳香族ポリアミド）樹脂粉末８．０ｇ、ナノアルミナ微粒子（シ−アイ化成製、平均粒径３１ｎｍ）２．０ｇをドライブレンドし導入したが、ケブラ−の融点が加熱温度よりも遥かに高い５００℃以上であるため、樹脂が溶融せず溶融混練操作自体が不可能であった。また、ケブラ−の熱分解点は４５０℃と融点より低いため仮により高温で混練できる装置があったとしても、溶融混練操作で本ポリマー成分を持つ有機無機複合体を作製することは不可能であると結論づけた。
【００６３】
（比較例２：水にジアミンを溶解させることによる有機無機複合体の作製、実施例１の比較に相当）
イオン交換水３５ｇにジアミン（ｂ）として４，４−チオジアニリン３．１３３ｇを導入し室温下１時間攪拌を行ったが殆ど溶解しなかった。溶解を促進するために温度を７０℃まで高め３０分間の攪拌を継続したが殆ど溶解しなかった。次に本液を室温まで冷却した後、金属化合物（ｃ−１）として浅田化学工業（株）製粉末アルミン酸ナトリウムＰ−１００の２．５０４ｇを入れ常温下で１０分間攪拌したが、アルミン酸ナトリウムは溶解したものの、ジアミンは依然として殆ど溶解しなかった。以上の操作より、本例で用いたジアミン水溶液を得ることが出来なかったため、ジアミン（ｂ）、無機原料を水相に溶解させ、モノマー（ａ）を有機相に溶解させ、これら２液を混合することで有機無機複合体を合成することは出来なかった。
【００６４】
上記各実施例で得られた有機無機複合体について以下の項目の測定、試験を行なった。尚、各比較例については評価に供することが出来る試料は得られなかった。
【００６５】
（測定１）無機化合物の含有率の測定法
有機無機複合体を１５０℃２時間の熱風乾燥による絶乾後に精秤（複合体質量）し、これをマッフル炉を用い空気中、６００℃で２時間焼成しポリマー成分を完全に焼失させ、焼成後の質量を測定し灰分質量とした。下式により灰分含有率を算出した。
【００６６】
【数１】
2009209280.tif 000003
この時、金属化合物（ｃ−４）は後述の濾液中の金属化合物（ｃ−４）由来の金属化合物の分析により収率がほぼ１００％であることより複合体中の存在量は金属化合物（ｃ−４）の量より既知である。従って、
【００６７】
【数２】
2009209280.tif 000004
が成り立つ。
【００６８】
（測定２）無機成分の検証
（蛍光Ｘ線での測定）
有機無機複合体粉末約1ｇを開口部が直径１０ｍｍの測定用ホルダ−にセットし測定用試料とした。該試料を理化学電気工業株式会社製蛍光Ｘ線分析装置「ＺＳＸ１００ｅ」を用いて全元素分析を行った。得られた全元素分析の結果を用い、測定用試料の試料デ−タ（粉末、補正成分；セルロ−ス）を装置に与えることにより該複合体中の元素存在割合を算出した。
【００６９】
いずれの実施例で得られた有機無機複合体も、金属化合物（ｃ−１）、珪酸アルカリ（ｃ−２）、または粘土鉱物（ｃ−３）に由来する無機元素（アルミン酸ナトリウムの場合はアルミニウム、炭酸ジルコニウムカリウムの場合はジルコニウム、珪酸ナトリウム（水ガラス）の場合はケイ素、粘土鉱物の場合は粘土を構成するマグネシウム、珪素）が検出され、目的とする無機化合物の複合化がされていることが示された。また、実施例９、１０では金属化合物（ｃ−４）由来の金属（Ｚｎ、Ｗ）も検出された。いずれの実施例で得られた試料でも、本方法で得られた金属化合物（ｃ−４）の量は、０．１質量％の誤差範囲内で水溶液（２）への金属化合物（ｃ−４）の仕込み量から算出した予測値と一致した。
一方、無機原料である金属化合物（ｃ−１）、珪酸アルカリ（ｃ−２）、粘土鉱物（ｃ−３）に由来するアルカリ金属元素（珪酸ナトリウム、アルミン酸ナトリウム、粘土鉱物の場合はナトリウム、炭酸ジルコニウムカリウムの場合はカリウム）は、痕跡程度しか検出されなかった。従って、（測定１）の無機化合物微粒子の測定方法で得られた灰分（すなわち無機物質）はアルカリ金属を実質的に含有しておらず、本発明では金属化合物（ｃ−１）、珪酸アルカリ（ｃ−２）、粘土鉱物（ｃ−３）からのアルカリ金属除去及び固体化反応が予測された反応機構の通り行われていることが明らかとなった。
加えて、実施例９及び１０の濾過液の乾燥物からは、反応副生成物であるＮａＣｌのほかはＦｅ等の不純物元素のみが検出され、金属化合物（ｃ−４）に相当する金属元素は検出されなかった。このことから、金属化合物（ｃ−４）は本複合体の合成操作により、複合体上に担持したことが明らかとなった。
【００７０】
（測定３）ポリマー成分の検証
（フ−リエ変換型赤外分光分析：ＦＴ−ＩＲの測定）
得られた有機無機複合体の粉末をＫＢｒ粉末と混合粉砕した試料を作製しＫＢｒディスク法により、ＦＴ−ＩＲ（日本分光（株）製ＦＴ／ＩＲ−５５０）による測定を行った。
いずれの実施例でも、目標とするポリマーに相当する吸収ピ−クが明確に現れ、有機成分の合成が良好に行われていることが確認できた。
【００７１】
（透過型電子顕微鏡(ＴＥＭ)観察および元素マッピング）
有機無機複合体を１７０℃、２０ＭＰａ／ｃｍ２の条件で２時間熱プレスを行い、厚さ約１ｍｍの有機無機複合体からなる薄片を得た。これを収束イオンビ−ム装置を用いて厚さ７５ｎｍの超薄切片とした。得られた切片をＴＥＭ観察と同時にＥＤＳ元素分析による元素マッピングが可能なエネルギ−フィルタ−ＴＥＭである「ＪＥＭ−２０１０ＥＦＥ」（日本電子株式会社製）を用いて、各々５０万倍のＴＥＭ写真をベ−スにして元素マッピングを行った。マッピングにより示された元素種類より実施例１〜８については無機主成分の確認を行った。また、実施例９，１０では無機主成分と金属化合物（ｃ−４）とを判別した。本元素マッピングにより後述（測定４）の無機主成分の測定、金属化合物（ｃ−４）の粒径測定及び、後述（測定５）の金属化合物（ｃ−４）の無機主成分への担持状態の観察を行った。
【００７２】
（測定４）無機主成分の粒径測定
無機主成分、又は金属化合物（ｃ−４）の粒径は、ＴＥＭ写真より１００個の粒径を測定し、その平均値を平均粒径とした。尚、粒子形状により粒径の測定方法を下記の通りに行った。
粒子が略球状の場合：任意の１辺の長さをその粒子の粒径とした。無機化合物（ｃ−１）及び／又は無機化合物（ｃ−２）がシリカ、酸化ジルコニウムの場合と、実施例９，１０の金属化合物（ｃ−４）は、この方法により測定した。
粒子が２以上のアスペクト比を持つ粒子の場合：粒子の長軸と短軸の長さをそれぞれ測定し、（長軸＋短軸）／２の数値をその粒子の粒径とした。無機主成分が酸化アルミニウム、粘土鉱物の場合は、この方法で測定した。
【００７３】
（測定５）金属化合物（ｃ−４）の表面での凝集物の有無の確認
各実施例及び、比較例での有機無機複合体粒子に炭素を１０ｎｍの厚さで蒸着して得た試料を、日立社製電解放射型走査電子顕微鏡「ＳＥＭ−ＥＤＸ」を用いて金属化合物（ｃ−３）を対象とした元素マッピングを行い、担持させた金属の分散状態を測定した。なお、本測定法での金属の大きさの分解能は１μｍである。１μｍ以上の粗大な粒子が生じていた場合は凝集物有り、なければ凝集物無しとした。
【００７４】
以下、表１に実施例１〜５の結果を、表２に実施例６〜８の、表３には実施例9、１０の上記の測定結果をまとめた。
【００７５】
【表１】
2009209280.tif 000005
【００７６】
【表２】
2009209280.tif 000006
【００７７】
【表３】
2009209280.tif 000007
【００７８】
本発明では、１５℃以下の温度でジアミンとモノマー（ａ）を反応が殆ど生じない状態で有機溶媒中に共存させ、これらの重合反応を水に溶解させたアルカリ金属を含有する無機原料を添加することにより促進することで、ボトムアップ型で有機無機複合体を合成することができた。加えて、水難溶解性の多芳香環のジアミンをモノマー原料として用いることもできた。また、得られた有機無機複合体は表１、２に示した通り、（即ち、実施例１〜８で得た有機無機複合体）ポリアミド、ポリ尿素、ポリウレタンに無機化合物が１２０ｎｍ以下のサイズかつ、２０質量％以上の高い含有率で分散していた上、無機原料由来のアルカリ金属は殆ど検出されなかった。
【００７９】
さらに、表３で示したとおり複数の無機成分を、無機主成分の分散状態を損なわない上、工程の増加を伴わずにナノメートルオーダーで複合体中に分散させることができた。また、本発明では、耐熱性が高いため溶融混練法では製造できないポリマー成分を持つ有機無機複合体が合成できることが比較例１により示された。
【産業上の利用可能性】
【００８０】
本発明で得られた有機無機複合体は加熱プレス等の処理で成型が可能であり、各種構造材料として使用することができる。また、得られた有機無機複合体を他の樹脂に溶融混練、添加することにより、該樹脂に対して本複合体中の無機成分（ｃ）による強度、弾性率、耐衝撃性、電子伝導性、帯電防止特性等の性質を付与することができる。加えて、金属化合物（ｃ−４）による触媒特性、抗菌防カビ特性等の少量でも有効に作用しうる機能を同時に付与することもできる。